(57)【特許請求の範囲】
【請求項１】
下記の一般式（Ｉ）；
【化１】
0005669687.tif 000010
（式中、Ｒ1は水素原子またはメチル基を示す。）
で表される含フッ素（メタ）アクリレート化合物。
【請求項２】
下記の化学式（II）；
【化２】
0005669687.tif 000011
で表される含フッ素アルコールと、アクリル酸またはメタクリル酸を脱水縮合反応させて、下記の一般式（Ｉ）；
【化３】
0005669687.tif 000012
（式中、Ｒ1は水素原子またはメチル基を示す。）
で表される含フッ素（メタ）アクリレート化合物を製造する方法。
【請求項３】
請求項１に記載の含フッ素（メタ）アクリレート化合物を含有する光硬化性樹脂組成物。
【請求項４】
請求項１に記載の含フッ素（メタ）アクリレート化合物に由来する構造単位を有する重合体。
【発明の詳細な説明】
【技術分野】
【０００１】
本発明は、含フッ素（メタ）アクリレート化合物、その製造方法、当該含フッ素（メタ）アクリレート化合物を含有する光硬化性樹脂組成物および当該含フッ素（メタ）アクリレート化合物に由来する構造単位を有する重合体に関する。
より詳細には、本発明は新規な含フッ素（メタ）アクリレート化合物、その製造方法、当該含フッ素（メタ）アクリレート化合物を含有する光硬化性樹脂組成物および当該含フッ素（メタ）アクリレート化合物に由来する構造単位を有する重合体に関する。
【背景技術】
【０００２】
フッ素を有する単量体を重合して得られる含フッ素重合体は、透明で、防汚性および撥水性に優れることから、タッチパネルやディスプレイなどの表面保護材として用いられている。
その中でも、含フッ素（メタ）アクリレート化合物は、一般に有機溶媒を用いなくても低粘度の液状の重合性組成物を調製することができて取り扱い性に優れており、しかも光重合開始剤などの重合開始剤により容易に重合させることができるという点で有用である。
【０００３】
含フッ素（メタ）アクリレート化合物としては、１，１−ジヒドロパーフロロアルキルアクリレート（特許文献１）、炭素数４〜６のシクロアルキル基の一部の水素原子がフッ素で置換されたフロロシクロアルキルカルビノール（メタ）アクリレート（特許文献２）、パーフロロシクロヘキシルカルビノール（メタ）アクリレート（特許文献３）などが知られている。
しかし、これらの含フッ素（メタ）アクリレート化合物を重合して得られる重合体およびこれらの含フッ素（メタ）アクリレート化合物を含む重合性組成物から形成した硬化膜は、しばしば曇りを生じ透明性に劣っていたり、また透明であっても光透過度が十分でなく、光学物性に劣ることが多い。
【先行技術文献】
【特許文献】
【０００４】
【特許文献１】米国特許第２，６４２，４１６号明細書
【特許文献２】米国特許第３，２４９，５９６号明細書
【特許文献３】米国特許第３，６９９，１５６号明細書
【発明の開示】
【発明が解決しようとする課題】
【０００５】
本発明の目的は、防汚性、撥水・撥油性、耐熱性、防眩性、耐薬品性、接着性などの特性に優れるだけでなく、屈折率が低くて光透過率が高く、透明性にも優れる硬化膜、重合体、成形物などを与える含フッ素（メタ）アクリレート化合物、およびその製造方法を提供することである。
本発明の目的は、防汚性、撥水・撥油性、耐熱性、防眩性、接着性などの特性に優れ、しかも透明性に優れる硬化膜、成形物、立体造形物などを製造することのできる、含フッ素（メタ）アクリレート化合物を含有する光硬化性樹脂組成物を提供することである。
また、本発明の目的は、防汚性、撥水・撥油性、耐熱性、防眩性、接着性などの特性に優れると共に透明性に優れる各種成形品や塗膜などを形成することのできる、含フッ素（メタ）アクリレート化合物に由来する重合体を提供することである。
【課題を解決するための手段】
【０００６】
上記の目的を達成すべく本発明者らは研究を重ねてきた。そして、アクリル酸またはメタクリル酸に、パーフロロシクロヘキシル基とエーテル基を分子中に有する特定のフロロアルカノールを反応させて、従来にない新規な含フッ素（メタ）アクリレート化合物を合成した。そこで、当該新規な含フッ素（メタ）アクリレート化合物を用いて光硬化性樹脂組成物を調製し、それを光硬化させて、当該含フッ素（メタ）アクリレート化合物の重合体からなる硬化膜を形成したところ、前記特許文献に記載されている従来の含フッ素（メタ）アクリレート化合物よりなる硬化膜に比べて、透明性に優れる硬化膜が得られることが見出して本発明を完成した。
【０００７】
すなわち、本発明は、
（１）  下記の一般式（Ｉ）；
【０００８】
【化１】
0005669687.tif 000002
（式中、Ｒ1は水素原子またはメチル基を示す。）
で表される含フッ素（メタ）アクリレート化合物である。
そして、本発明は、
（２）  下記の化学式（II）；
【０００９】
【化２】
0005669687.tif 000003
で表される含フッ素アルコールと、アクリル酸またはメタクリル酸を脱水縮合反応させて、下記の一般式（Ｉ）；
【００１０】
【化３】
0005669687.tif 000004
（式中、Ｒ1は水素原子またはメチル基を示す。）
で表される含フッ素（メタ）アクリレート化合物を製造する方法である。
【００１１】
さらに、本発明は、
（３）  前記（１）の含フッ素（メタ）アクリレート化合物を含有する光硬化性樹脂組成物；および、
（４）  前記（１）の含フッ素（メタ）アクリレート化合物に由来する構造単位を有する重合体；
である。
【発明の効果】
【００１２】
上記の一般式（Ｉ）で表される本発明の含フッ素（メタ）アクリレート化合物は、光ラジカル重合開始剤、熱ラジカル重合開始剤などを用いて簡単に重合させることができ、当該含フッ素（メタ）アクリレート化合物の重合体は、高いフッ素含有率によって、防汚性、撥水・撥油性、耐熱性、防眩性、耐薬品性、帯電防止性などの特性に優れるだけでなく、屈折率が低くて光透過率が高く、透明性にも優れている。
上記の一般式（Ｉ）で表される本発明の含フッ素（メタ）アクリレート化合物は、常温で粘度の低い液状を呈しているため、有機溶媒などを用いなくても、また高温で加熱して溶融しなくても、粘度が低くて取り扱い製に優れる光硬化性樹脂組成物などの硬化性組成物（重合性組成物）を調製することができる。
そのため、上記の一般式（Ｉ）で表される本発明の含フッ素（メタ）アクリレート化合物を含有する本発明の光硬化性樹脂組成物は、低温で基材上に施すことができ、また低温で光照射成形や光造形することができ、それによって防汚性、撥水・撥油性、耐熱性、防眩性、耐薬品性、帯電防止性などの特性に優れると共に、透明性にも優れる硬化膜、成形品、立体造形物などの光硬化物を円滑に製造することができる。
また、上記の一般式（Ｉ）で表される本発明の含フッ素（メタ）アクリレート化合物を重合して得られる本発明の重合体は、フィルム、シート、チューブ、その他の成形物などの各種成形品の製造、塗料、表面保護剤、防汚・撥水・撥油用処理剤、帯電防止用処理剤、接着剤、粘着剤、反射防止処理剤などとして有効に用いることができる。
本発明の製造方法により、上記の一般式（Ｉ）で表される本発明の含フッ素（メタ）アクリレート化合物を、簡単に且つ円滑に製造することができる。
【発明を実施するための形態】
【００１３】
以下に本発明について詳細に説明する。
本発明の含フッ素（メタ）アクリレート化合物は、下記の一般式（Ｉ）で表される新規な含フッ素（メタ）アクリレート化合物である［以下、本発明の含フッ素（メタ）アクリレート化合物を、「含フッ素（メタ）アクリレート化合物（Ｉ）」という］。
【００１４】
【化４】
0005669687.tif 000005
上記の一般式（Ｉ）において、Ｒ1は、水素原子またはメチル基である。
含フッ素（メタ）アクリレート化合物（Ｉ）は、下記の化学式（II）で表される含フッ素アルコール（すなわちパーフロロ−１Ｈ，１Ｈ−２−シクロヘキシルメトキシエタノール）［以下、「含フッ素アルコール（II）」という］と、アクリル酸またはメタクリル酸を脱水縮合反応させて、アクリル酸またはメタクリル酸のカルボキシル基を含フッ素アルコール（II）によってエステル化することによって製造することができる。
【００１５】
【化５】
0005669687.tif 000006
【００１６】
原料化合物である含フッ素アルコール（II）は、米国のＥxfluor Ｒesearch Ｃorp．から入手可能である。
含フッ素（メタ）アクリレート化合物（Ｉ）の製造に当たっては、含フッ素アルコール（II）１モルに対して、アクリル酸またはメタクリル酸を１〜３モル、特に１〜１．５モルの割合で用いることが、含フッ素（メタ）アクリレート化合物（Ｉ）が効率よく得られる点から好ましい。
【００１７】
含フッ素アルコール（II）とアクリル酸またはメタクリル酸を脱水縮合反応させる際の反応条件、操作、反応装置などは特に制限されず、アルコールとカルボン酸との脱水縮合反応において従来から採用されているのと同様にして行うことができる。
反応装置としては、例えば、ディーン・スターク装置を用いることができる。
また、含フッ素アルコール（II）とアクリル酸またはメタクリル酸の反応は、有機溶媒中で行ってもまたは有機溶媒を用いずに行ってもよいが、有機溶媒中で行うことが好ましく、それによって反応により生成した水を有機溶媒との共沸混合物にして反応系から効率よく除去することができる。その際に用いる有機溶媒としては、例えば、ヘキサン、ヘプタン、オクタン、ノナンなどの脂肪族炭化水素類、ベンゼン、トルエン、キシレンなどの芳香族炭化水素類などの不活性溶媒が好適であり、これらの１種または２種以上を用いることができる。
含フッ素アルコール（II）とアクリル酸またはメタクリル酸の反応は、６０〜１６０℃で行うことが好ましく、９０〜１２０℃で行うことがより好ましい。
含フッ素アルコール（II）とアクリル酸またはメタクリル酸の反応を有機溶媒中で行う場合は、反応により生成する水を効率よく除くために、使用した有機溶媒の沸点以上の温度で反応を行うことがより好ましい。
【００１８】
含フッ素アルコール（II）とアクリル酸またはメタクリル酸の反応は、触媒を用いて行ってもまたは触媒を用いずに行ってもよいが、触媒を用いて行うことが反応の促進の点から好ましい。触媒としては、例えば、硫酸、塩酸などの無機酸、スルホン酸、カルボン酸などの有機酸を挙げることができ、これらの１種または２種以上を用いることができる。
反応の際に、アクリル酸またはメタクリル酸および反応により生成した含フッ素（メタ）アクリレート化合物（Ｉ）の重合を防止するために、重合防止剤を添加することが好ましい。重合防止剤としては、例えば、ヒドロキノン、メトキノン、ジブチルヒドロキシトルエンなどを挙げることができる。
【００１９】
含フッ素アルコール（II）とアクリル酸またはメタクリル酸との反応が充分に進行した後、反応系に水またはアルカリ性水溶液を加えて、未反応のアクリル酸またはメタクリル酸を取り除くことが望ましい。その際に用いるアルカリ性水溶液としては、水酸化ナトリウム水溶液、水酸化カリウム水溶液、炭酸水素ナトリウム水溶液などを挙げることができる。
アクリル酸またはメタクリル酸を除去した後、必要に応じて蒸留を行うことによって、高純度の含フッ素（メタ）アクリレート化合物（Ｉ）を得ることができる。蒸留は、減圧下で行うことが好ましい。
これにより得られる含フッ素（メタ）アクリレート化合物（Ｉ）は、常温では液状をなす淡黄色の低粘度の液体である。
【００２０】
含フッ素（メタ）アクリレート化合物（Ｉ）は、ラジカル重合開始剤の存在下で重合するので、それ単独で、または他のラジカル重合性化合物との併用下に、単独重合体、共重合体の製造に用いることができる。また、含フッ素（メタ）アクリレート化合物（Ｉ）は、光ラジカル重合開始剤の存在下に光を照射することによって重合して硬化物を形成するので、光硬化性組成物の調製に用いることができる。
【００２１】
本発明の光硬化性樹脂組成物は、含フッ素（メタ）アクリレート化合物（Ｉ）および光ラジカル重合開始剤を含有する。
本発明の光硬化性樹脂組成物は、光ラジカル重合開始剤と共に重合性成分として、含フッ素（メタ）アクリレート化合物（Ｉ）のみを含有していてもよいし、含フッ素（メタ）アクリレート化合物（Ｉ）と他のラジカル重合性化合物を含有していてもよいし、含フッ素（メタ）アクリレート化合物（Ｉ）およびカチオン重合性化合物を含有し更に光カチオン重合開始剤を含有していてもよいし、または含フッ素（メタ）アクリレート化合物（Ｉ）、他のラジカル重合性化合物およびカチオン重合性化合物を含有し更に光カチオン重合開始剤を含有していてもよい。
【００２２】
本発明の光硬化性樹脂組成物が、含フッ素（メタ）アクリレート化合物（Ｉ）とともに他のラジカル重合性化合物を含有する場合は、他のラジカル重合性化合物としては、光ラジカル重合開始剤の存在下に重合するラジカル重合性化合物であればいずれでもよい。
そのうちでも、他のラジカル重合性化合物としては、分子中に１個または２個以上のアクリロイルおよび／またはメタクリロイル基を有する（メタ）アクリル系化合物、特に（メタ）アクリレート化合物が、含フッ素（メタ）アクリレート化合物（Ｉ）との共重合性に優れている点から好ましく用いられる。
【００２３】
何ら限定されるものではないが、本発明の光硬化性樹脂組成物で他のラジカル重合性化合物として好ましく用いられる（メタ）アクリレート化合物の例としては、メチル（メタ）アクリレート、エチル（メタ）アクリレート、プロピル（メタ）アクリレート、ブチル（メタ）アクリレートなどの（メタ）アクリル酸アルキルエステル、シクロヘキシル（メタ）アクリレートなどの（メタ）アクリル酸脂環式アルキルエステル、フェニル（メタ）アクリレートなどの（メタ）アクリル酸の芳香族エステル、メトキシポリエチレングリコールモノ（メタ）アクリレート、フェノキシポリエチレングリコールモノ（メタ）アクリレートなどのような単官能の（メタ）アクリレート；１，６−ヘキサンジオールジアクリレート、２，２−ジメチル−１，３−プロパンジオールジ（メタ）アクリレート、ジシクロペンタジエンジメタノールジ（メタ）アクリレート、ポリエチレングリコールジ（メタ）アクリレート、ポリエトキシ化ビスフェノールＡジ（メタ）アクリレート、トリメチロールプロパントリ（メタ）アクリレート、ジペンタエリスリトールヘキサ（メタ）アクリレートなどの多官能（メタ）アクリレートなどを挙げることができ、これらの1種または2種以上を用いることができる。
【００２４】
含フッ素（メタ）アクリレート化合物（Ｉ）と共に他のラジカル重合性化合物を用いる場合は、含フッ素（メタ）アクリレート化合物（Ｉ）と他のラジカル重合性化合物の合計質量に基づいて、含フッ素（メタ）アクリレート化合物（Ｉ）を５〜９５質量％、特に１０〜９０質量％、他のラジカル重合性化合物を９５〜５質量％、特に９０〜１０質量％とすることが好ましい。
【００２５】
本発明の光硬化性樹脂組成物が含有する光ラジカル重合開始剤としては、（メタ）アリル系化合物を含む光硬化性樹脂組成物において従来から用いられている光ラジカル重合開始剤のいずれもが使用できる。限定されるものではないが、本発明で用い得る光ラジカル重合開始剤の具体例としては、１−ヒドロキシ−シクロヘキシル−フェニル−ケトン、２，２−ジメトキシ−１，２−ジフェニルエタン−１−オン、２，２−ジメトキシ−２−フェニルアセトフェノン、ジエトキシアセトフェノン、アセトフェノン、３−メチルアセトフェノン、２−ヒドロキシメチル−１−フェニルプロパン−１−オン、４’−イソプロピル−２−ヒドロキシ−２−プロピオフェノン、２−ヒドロキシ−２−メチル−プロピオフェノン、ｐ−ジメチルアミノアセトフェノン、ｐ−ｔ−ブチルジクロロアセトフェノン、ｐ−ｔ−ブチルトリクロロアセトフェノン、ｐ−アジドベンザルアセトフェノン、１−ヒドロキシシクロヘキシルフェニルケトノ、ベンゾフェノン、ｏ−ベンゾイル安息香酸メチル、ミヒラースケトン、４，４’−ビスジエチルアミノベンゾフェノン、キサントン、フルオレノン、ベンズアルデヒド、アントラキノン、トリフェニルアミン、カルバゾールなどを挙げることができ、これらの１種または２種以上を用いることができる。
光ラジカル重合開始剤の使用量は、含フッ素（メタ）アクリレート化合物（Ｉ）と他のラジカル重合性化合物の合計質量に基づいて、０．１〜１０質量％であることが好ましく、１〜５質量％であることがより好ましい。
【００２６】
また、本発明の光硬化性樹脂組成物が、カチオン重合性化合物を更に含有する場合は、カチオン重合性化合物として、エポキシ基を１個または２個以上有する化合物、オキセタン環を有する化合物の１種または２種以上が好ましく用いられる。
本発明の光硬化性樹脂組成物がカチオン重合性化合物を更に含有する場合は、光硬化性樹脂組成物において従来から用いられている光カチオン重合開始剤の１種または２種以上が用いられる。
【００２７】
含フッ素（メタ）アクリレート化合物（Ｉ）は、常温で低粘度の液体であるため、含フッ素（メタ）アクリレート化合物（Ｉ）を含有する本発明の光硬化性樹脂組成物は、有機溶媒を加えなくても、取り扱い性に優れる低粘度の液状を呈する。しかしながら、本発明の光硬化性樹脂組成物は、必要に応じて有機溶媒を含有してもよい。
本発明の光硬化性樹脂組成物が溶媒型光硬化性樹脂組成物である場合には、光硬化性樹脂組成物の光硬化特性、得られる光硬化物の物性などを損なわない有機溶媒であればいずれも使用できるが、用い得る有機溶媒としては、例えば、エタノール、プロパノール、イソプロパノール、ブタノールなどのアルコール類、トルエン、キシレンなどの芳香族炭化水素類、酢酸エチル、酢酸ブチルなどの酢酸エステル類、アセトン、メチルエチルケトン、メチルイソブチルケトンなどのケトン類などを挙げることができ、これらの１種または２種以上を用いることができる。
有機溶媒を使用する場合の使用量は、含フッ素（メタ）アクリレート化合物（Ｉ）を含めた光重合性化合物の全質量に基づいて、５〜９５質量％であることが好ましく、３０〜７０質量％であることがより好ましい。
【００２８】
本発明の光硬化性樹脂組成物は、上記した成分以外にも用途などにより、必要に応じて他の成分を含有することができ、当該他の成分としては、例えば、重合体、充填剤、顔料、安定剤、重合調整剤、レベリング剤、界面活性剤、有機可塑剤、有機または無機の固体微粒子などを挙げることができ、これらの１種または２種以上を必要に応じて含有することができる。
【００２９】
本発明の光硬化性樹脂組成物の粘度は用途や使用態様などに応じ調節し得るが、一般的は回転式Ｂ型粘度計を用いて測定したときに、常温（２５℃）おいて１００〜１０００００ｍＰａ・ｓ程度の粘度を有することが取り扱い性、製膜性、成形性、立体造形性などの点から好ましく３００〜５００００ｍＰａ・ｓ程度であることがより好ましい。
例えば、本発明の光硬化性樹脂組成物を光学的立体造形に用いる場合は、上記した常温（２５℃）における粘度を３００〜５０００ｍＰａ・ｓの範囲にすると、光学的に立体造形物を製造する際の取り扱い性が良好になり、しかも目的とする立体造形物を高い寸法精度で円滑に製造することができる。
また、本発明の光硬化性樹脂組成物を光硬化膜の製造に用いる場合は、上記した常温（２５℃）における粘度を１〜５００ｍＰａ・ｓの範囲にすると、光硬化膜を形成する際の塗工性、塗膜の平面性などが良好になる。
【００３０】
本発明の光硬化性樹脂組成物は、光を遮断し得る状態に保存することによって、通常１０〜４０℃の温度で約６〜１８ヶ月の長期にわたって、変性や重合を防止しながら良好な光硬化性能を保ちながら安定に保存することできる。
【００３１】
本発明の光硬化性樹脂組成物は、光学的立体造形による立体造形物の製造、成形体の製造、硬化膜（塗膜）の形成、塗料、ホトレジスト、フィルム、接着剤などの種々の用途に有効に使用することができる。
本発明の光硬化性樹脂組成物を硬化膜（塗膜）の形成に用いると、防汚・撥水・撥油性、帯電防止性、耐熱性、耐薬品性、防眩性に優れ、しかも透明性に優れる硬化膜を形成することができる。
【００３２】
本発明の光硬化性樹脂組成物を硬化させる際に照射する活性エネルギー線は、光重合開始剤を活性化できるエネルギー量を有するエネルギー光線であれば限定されず、例えば、可視光線、紫外線、電子線、Ｘ線、放射線などを挙げることができる。そのうちでも、取り扱い性、経済性、工業化適正などの点から紫外線が好ましく使用され、その線源としては、紫外線レーザー（半導体励起固体レーザー、Ａｒレーザー、Ｈｅ−Ｃｄレーザーなど）、高圧水銀ランプ、超高圧水銀ランプ、水銀ランプ、キセノンランプ、ハロゲンランプ、メタルハライドランプ、紫外線ＬＥＤ（発行ダイオード）、蛍光灯などを用いることができる。紫外線の照射量は、１０〜５０００ｍＪ／ｃｍ2が好ましく、１００〜２０００ｍＪ／ｃｍ2がより好ましい。
【００３３】
また、本発明の含フッ素（メタ）アクリレート化合物（Ｉ）を、光ラジカル重合開始剤または熱ラジカル重合開始剤の存在下に重合することにより、含フッ素（メタ）アクリレート化合物（Ｉ）に由来する、下記の一般式（ａ）で表される構造単位を分子鎖中に有する、防汚・撥水・撥油性、帯電防止性、耐熱性、耐薬品性、防眩性に優れ、しかも透明性に優れる重合体を得ることができる。
【００３４】
【化６】
0005669687.tif 000007
（式中、Ｒ1は水素原子またはメチル基を示す。）
【００３５】
重合に当たっては、重合性成分として、含フッ素（メタ）アクリレート化合物（Ｉ）を単独で用いて含フッ素（メタ）アクリレート化合物（Ｉ）の単独重合体を製造してもよいし、または含フッ素（メタ）アクリレート化合物（Ｉ）と共に他のラジカル重合性化合物を用いて、含フッ素（メタ）アクリレート化合物（Ｉ）に由来する上記（ａ）で表される構造単位と他のラジカル重合性化合物に由来する構造単位を有する共重合体を製造してもよい。その際に、他のラジカル重合性化合物としては、ラジカル重合によって含フッ素（メタ）アクリレート化合物（Ｉ）と共重合し得る化合物（単量体）であればいずれでもよく、例えば、エチレン、プロピレン、ブテンなどの：レフィン；スチレン、α−メチルスチレン、ｐ−ヒドロキシスチレンなどの芳香族ビニル化合物；塩化ビニル、塩化ビニリデン、テトラフロロエチレン、フッ化ビニリデン、ヘキサフロロエチレンなどのハロゲン化ビニル化合物；含フッ素（メタ）アクリレート化合物（Ｉ）以外の（メタ）アクリル系化合物；アクリロニトリル；ブタジエン、イソプレンなどの共役ジエン系化合物などを挙げることができる。
【実施例】
【００３６】
《実施例１》
（１）  上記の化学式（II）で表される含フッ素アルコール（II）（パーフロロ−１Ｈ，１Ｈ−２−シクロヘキシルメトキシエタノール）（米国、Ｅxfluor Ｒesearch Ｃorp．製）４２．８ｇ（０．１モル）、アクリル酸８．６ｇ（０．１２モル）、パラトルエンスルホン酸１５．６ｇ、ヒドロキノン０．１６４ｇおよびトルエン１５４ｍｌを攪拌装置を備えたディーン・スターク反応装置に入れ、反応により生成する水をトルエンとの共沸混合物にして除きながら１０９℃〜１１５℃で９時間反応を行った。
（２）  次いで、反応液の温度を室温まで下げた後、分液漏斗に移し、５％水酸化ナトリウム水溶液１５０ｇで２回洗浄し、続いて水１５０ｇで３回洗浄した。
（３）  洗浄後の生成物から有機相を分離して回収し、エバポレータで溶媒を除去して、粗生成物３３．１ｇを得た。
（４）  上記（３）で得られた粗生成物を蒸留して、圧力２．５ｋＰａで沸点２８〜３０．５℃の留分を集めたところ、下記の化学式（Ｉａ）で表される含フッ素アクリレート化合物（Ｉａ）１８．５ｇが得られた（収率３８．４質量％）。
【００３７】
【化７】
0005669687.tif 000008
【００３８】
上記（４）で得られた含フッ素アクリレート化合物（Ｉａ）のＮＭＲ分析の結果は、次のとおりであった。
＊19Ｆ−ＮＭＲ（５００ＭＨｚ，溶媒：ＣＤＣｌ3，内部標準トリフルオロ酢酸）δ（ｐｐｍ）：-72.6，-77.7，-120.2〜-143.1，-187.9〜-188.8
＊1Ｈ−ＮＭＲ（５００ＭＨｚ，溶媒：ＣＤＣｌ3，内部標準トリメチルシラン）δ（ｐｐｍ）：4.6，6.0，6.1〜6.2，6.5
【００３９】
《実施例２》
（１）  実施例１で得られた含フッ素アクリレート化合物（Ｉａ）９５質量部と１−ヒドロキシ−シクロヘキシル−フェニル−ケトン５質量部を混合して均一な液体状の光硬化性樹脂組成物を調製した。
（２）  上記（１）で得られた光硬化性樹脂組成物を、厚さ２ｍｍのアクリル板上に４０番バーコーターを用いて塗布し、高圧水銀ランプ照射装置（ウシオ電機株式会社製「ＬＳＶＣ−５０３４／ＩＭＮＬＣ６−ＶＦ０１」）を用いて１分間光照射を１０回繰り返したところ、透明な塗膜が得られた。
（３）  上記（２）で得られた塗膜の付着したアクリル板について、分光計（日本分光株式会社製「Ｖ−５７０」）を使用して、波長５４６ｎｍの光の透過率を測定したところ、９２．８％であった。
【００４０】
《比較例１》
（１）  下記の化学式（III）で表される含フッ素アクリレート化合物（III）（パーフロロシクロヘキサンカルビノールアクリレート；特許文献３のＥＸＡＭＰＬＥ VIIIに記載）（ＭＡＴＲＩＸ  ＳＣＩＥＮＴＩＦＩＣ社製「パーフルオロシクロヘキシルメチルアクリル酸」）９５質量部と１−ヒドロキシ−シクロヘキシル−フェニル−ケトン５質量部を混合して均一な液体状の光硬化性樹脂組成物を調製した。
【００４１】
【化８】
0005669687.tif 000009
【００４２】
（２）  上記（１）で得られた光硬化性樹脂組成物を、厚さ２ｍｍのアクリル板上に４０番バーコーターを用いて塗布し、実施例１で用いたのと同じ高圧水銀ランプを使用して１分間光照射を１０回繰り返したところ、白濁した塗膜が得られた。
（３）  上記（２）で得られた塗膜の付着したアクリル板について、実施例１で用いたのと同じ分光計を使用して、波長５４６ｎｍの光の透過率を測定したところ、６２．５％であった。
【産業上の利用可能性】
【００４３】
本発明の含フッ素（メタ）アクリレート化合物（Ｉ）を重合することによって、防汚性、撥水・撥油性、耐熱性、防眩性、耐薬品性、帯電防止性などの特性に優れ、更に透明性にも優れる重合体が得られるので、本発明の含フッ素（メタ）アクリレート化合物（Ｉ）を含有する組成物および当該含フッ素（メタ）アクリレート化合物（Ｉ）からなる重合体は、フィルム、シート、チューブ、その他の成形物などの各種成形品の製造、塗料、表面保護剤、防汚・撥水・撥油用処理剤、帯電防止用処理剤、接着剤、粘着剤、反射防止処理剤などとして有用である。